(57)【要約】【課題】受鋼鍋内の流出スラグ量の定量化を行い、過剰投与となっている改質アルミ投与量のミニマム化を行う転炉スラグ流出量定量化方法、転炉の操業方法およびそれらの装置を提供することである。【解決手段】転炉１で吹錬が終了した後、炉体を傾動して出鋼口２から溶鋼台車４上の受鋼鍋３へ、スラグ６が混入した溶鋼５を流し込んでいる出鋼状態を、可視カメラ７と赤外線カメラ８という２種類のカメラで撮像し、これら撮像された画像を用いて、スラグ流出量算出装置１０では受鋼鍋３内のスラグ量の定量化および改質用アルミの投入量を決定などを行う。可視カメラ７は、出鋼流の流速算出用画像を取り込むためのカメラであり、赤外線カメラ８は、出鋼流のスラグとメタルの比率および溶鋼幅算出用画像を取り込むためのカメラである。【選択図】図１
2006144114.tif 000002
【特許請求の範囲】
【請求項１】
転炉の出鋼口から流出する出鋼流を、可視カメラおよび赤外線カメラで撮像し、該撮像した画像の画像処理により、
前記出鋼流の流速およびスラグ幅を算出し、それらに基づきスラグ流出量を算出することを特徴とする転炉スラグ流出量定量化方法。
【請求項２】
請求項１記載の転炉スラグ流出量定量化方法において、
前記スラグ幅を、赤外線カメラで撮像した画像の内、スラグと溶鋼が占める面積比を求め、該面積比と出鋼流の幅に基づき算出することを特徴とする転炉スラグ流出量定量化方法。
【請求項３】
請求項２に記載の転炉スラグ流出量定量化方法において、
前記面積比を、赤外線カメラで撮像した画像を輝度により３値化することにより算出することを特徴とする転炉スラグ流出量定量化方法。
【請求項４】
請求項１ないし請求項３のいずれかに記載の転炉スラグ流出量定量化方法において、
算出した出鋼流の流速およびスラグ幅から、前記出鋼口直後における出鋼流の流速およびスラグ幅を推定し、それらに基づきスラグ流出量を算出することを特徴とする転炉スラグ流出量定量化方法。
【請求項５】
請求項１ないし請求項４のいずれかに記載の転炉スラグ流出量定量化方法において、
出鋼末期にスラグカットボールを使用した場合には、スラグカットボール使用開始のタイミングから中空円柱形出鋼流として演算することを特徴とする転炉スラグ流出量定量化方法。
【請求項６】
転炉の出鋼口から流出する出鋼流を撮像するための可視カメラおよび赤外線カメラと、
撮像画像の画像処理を行う画像処理手段と、該画像処理手段のデータに基づき出鋼流の流速およびスラグ幅を算出するスラグ流速算出手段およびスラグ幅算出手段と、それらに基づきスラグ流出量を算出するスラグ流出量算出装置とを有することを特徴とする転炉スラグ流出量定量化装置。
【請求項７】
請求項６記載の転炉スラグ流出量定量化装置において、
前記スラグ幅算出手段が、赤外線カメラで撮像した画像の内、スラグと溶鋼が占める面積比を求め、該面積比と出鋼流の幅に基づき算出するものであることを特徴とする転炉スラグ流出量定量化装置。
【請求項８】
請求項７記載の転炉スラグ流出量定量化装置において、
前記スラグ幅算出手段が、前記面積比を、赤外線カメラで撮像した画像を輝度により３値化することにより算出するものであることを特徴とする転炉スラグ流出量定量化装置。
【請求項９】
請求項６ないし請求項８のいずれかに記載の転炉スラグ流出量定量化装置において、
前記スラグ流出量算出装置が、算出した出鋼流の流速およびスラグ幅から、前記出鋼口直後における出鋼流の流速およびスラグ幅を推定し、それらに基づきスラグ流出量を算出するものであることを特徴とする転炉スラグ流出量定量化装置。
【請求項１０】
請求項６ないし請求項９のいずれかに記載の転炉スラグ流出量定量化装置において、
前記スラグ流出量算出装置が、出鋼末期にスラグカットボールを使用した場合には、スラグカットボール使用開始のタイミングから中空円柱形出鋼流として演算するものであることを特徴とする転炉スラグ流出量定量化装置。
【請求項１１】
請求項１ないし請求項５のいずれかに記載の転炉スラグ流出量定量化方法により求めたスラグ流出量から受鋼鍋内でのスラグ厚をリアルタイムに算出することを特徴とする受鋼鍋内のスラグ厚算出方法。
【請求項１２】
請求項１１に記載の受鋼鍋内のスラグ厚算出方法により算出されたスラグ厚に基づいて、スラグ中のＴ．Ｆｅを推定することを特徴とする転炉スラグ中のＴ．Ｆｅ推定方法。
【請求項１３】
請求項１１に記載の受鋼鍋内のスラグ厚算出方法により算出されたスラグ厚に基づいて、スラグ改質材の投入量を決定し、スラグ改質材の投入量を制御することを特徴とする転炉の操業方法。
【請求項１４】
転炉の出鋼口から流出する出鋼流を撮像するための可視カメラおよび赤外線カメラと、
撮像画像の画像処理を行う画像処理手段と、該画像処理手段のデータに基づき出鋼流の流速およびスラグ幅を算出するスラグ流速算出手段およびスラグ幅算出手段と、それらに基づきスラグ流出量を算出するスラグ流出量算出装置と、
該スラグ流出量算出装置で算出されたスラグ流出量から受鋼鍋内でのスラグ厚を算出するスラグ厚算出装置と、
該スラグ厚算出装置で算出されたスラグ厚に基づいて、スラグ改質材の投入量を決定し、スラグ改質材の投入量を制御するスラグ改質材演算・制御装置と、
を備えることを特徴とする転炉の操業装置。
【発明の詳細な説明】
【技術分野】
【０００１】
本発明は、転炉からの出鋼状態を、可視カメラおよび赤外線カメラで撮影し画像処理することで、転炉炉内から受鋼鍋に流出したスラグ量を定量的に算出するとともに算出スラグ流出量にもとづいてスラグ改質材の投入量を決定・制御する転炉スラグ流出量定量化方法、転炉の操業方法およびそれらの装置に関するものである。
【背景技術】
【０００２】
高炉からの溶銑は、転炉に装入され、成分調整のために脱炭吹錬され溶鋼となる。この溶鋼は、出鋼時に転炉本体を傾動することにより、転炉炉内から出鋼口を通り、受鋼鍋とよばれる鍋に移しかえられる。しかし、この時の出鋼流には脱炭吹錬時に生成されるスラグも混流して、溶鋼と同時に受鋼鍋に流出してしまう可能性がある。このため、スラグ検知装置を用いることによって、スラグが流出し始めたタイミングを検知し、そのタイミングをオペレーターに知らせて、倒している炉を直立の状態に戻すことにより、スラグの受鋼鍋への流出を防ぐようにしている。
【０００３】
スラグ検知に関する従来の技術としては、例えば、特開平９−１８２９５３号公報（特許文献１）に開示されているスラグ検知方法という検知技術がある。ここでは、赤外線カメラでスラグと溶鋼の放射率の違いから、スラグと溶鋼を弁別し、溶鋼に対するスラグの割合がある閾値を超えた時点で、スラグが流出していると判断する技術が開示されている。
【特許文献１】特開平９−１８２９５３号公報
【発明の開示】
【発明が解決しようとする課題】
【０００４】
しかし、特許文献１で開示された技術は、出鋼末期に流出する後滓と呼ばれるスラグの流出量を最小限にするために使用されているものである。実際の操業では、前滓と呼ばれる、転炉から出鋼し始める瞬間に流出するスラグがあるため、特許文献１で開示された技術を使用しても、受鋼鍋内へのスラグ流出を完全には避けることができないのが現状である。
【０００５】
このスラグ流出があるため、受鋼鍋に流出したスラグへアルミを投入し、スラグを改質するという改質作業を行っている。流出したスラグ量に見合った量の改質用アルミ（鋼種と流出スラグ量から決定される）を投与できればよいが、流出スラグ量の定量化がされていないため、改質用アルミの投与量も過剰投与となっている。流出スラグ量の特定には、オペレーターの目視による判断（受鋼鍋内のスラグ厚の推定など）に頼っているのが現状である。
【０００６】
本発明は上記問題に鑑みなされたものであり、受鋼鍋内の流出スラグ量の定量化を行い、過剰投与となっている改質アルミ投与量のミニマム化を行う転炉スラグ流出量定量化方法、転炉の操業方法およびそれらの装置を提供することである。
【課題を解決するための手段】
【０００７】
本発明の請求項１に係る発明は、転炉の出鋼口から流出する出鋼流を、可視カメラおよび赤外線カメラで撮像し、該撮像した画像の画像処理により、前記出鋼流の流速およびスラグ幅を算出し、それらに基づきスラグ流出量を算出することを特徴とする転炉スラグ流出量定量化方法である。
【０００８】
また本発明の請求項２に係る発明は、請求項１記載の転炉スラグ流出量定量化方法において、前記スラグ幅を、赤外線カメラで撮像した画像の内、スラグと溶鋼が占める面積比を求め、該面積比と出鋼流の幅に基づき算出することを特徴とする転炉スラグ流出量定量化方法である。
【０００９】
また本発明の請求項３に係る発明は、請求項２に記載の転炉スラグ流出量定量化方法において、前記面積比を、赤外線カメラで撮像した画像を輝度により３値化することにより算出することを特徴とする転炉スラグ流出量定量化方法である。
【００１０】
また本発明の請求項４に係る発明は、請求項１ないし請求項３のいずれかに記載の転炉スラグ流出量定量化方法において、算出した出鋼流の流速およびスラグ幅から、前記出鋼口直後における出鋼流の流速およびスラグ幅を推定し、それらに基づきスラグ流出量を算出することを特徴とする転炉スラグ流出量定量化方法である。
【００１１】
また本発明の請求項５に係る発明は、請求項１ないし請求項４のいずれかに記載の転炉スラグ流出量定量化方法において、出鋼末期にスラグカットボールを使用した場合には、スラグカットボール使用開始のタイミングから中空円柱形出鋼流として演算することを特徴とする転炉スラグ流出量定量化方法である。
【００１２】
また本発明の請求項６に係る発明は、転炉の出鋼口から流出する出鋼流を撮像するための可視カメラおよび赤外線カメラと、撮像画像の画像処理を行う画像処理手段と、該画像処理手段のデータに基づき出鋼流の流速およびスラグ幅を算出するスラグ流速算出手段およびスラグ幅算出手段と、それらに基づきスラグ流出量を算出するスラグ流出量算出装置とを有することを特徴とする転炉スラグ流出量定量化装置である。
【００１３】
また本発明の請求項７に係る発明は、請求項６記載の転炉スラグ流出量定量化装置において、前記スラグ幅算出手段が、赤外線カメラで撮像した画像の内、スラグと溶鋼が占める面積比を求め、該面積比と出鋼流の幅に基づき算出するものであることを特徴とする転炉スラグ流出量定量化装置である。
【００１４】
また本発明の請求項８に係る発明は、請求項７記載の転炉スラグ流出量定量化装置において、前記スラグ幅算出手段が、前記面積比を、赤外線カメラで撮像した画像を輝度により３値化することにより算出するものであることを特徴とする転炉スラグ流出量定量化装置である。
【００１５】
また本発明の請求項９に係る発明は、請求項６ないし請求項８のいずれかに記載の転炉スラグ流出量定量化装置において、前記スラグ流出量算出装置が、算出した出鋼流の流速およびスラグ幅から、前記出鋼口直後における出鋼流の流速およびスラグ幅を推定し、それらに基づきスラグ流出量を算出するものであることを特徴とする転炉スラグ流出量定量化装置である。
【００１６】
また本発明の請求項１０に係る発明は、請求項６ないし請求項９のいずれかに記載の転炉スラグ流出量定量化装置において、前記スラグ流出量算出装置が、出鋼末期にスラグカットボールを使用した場合には、スラグカットボール使用開始のタイミングから中空円柱形出鋼流として演算するものであることを特徴とする転炉スラグ流出量定量化装置である。
【００１７】
また本発明の請求項１１に係る発明は、請求項１ないし請求項５のいずれかに記載の転炉スラグ流出量定量化方法により求めたスラグ流出量から受鋼鍋内でのスラグ厚をリアルタイムに算出することを特徴とする受鋼鍋内のスラグ厚算出方法である。
【００１８】
また本発明の請求項１２に係る発明は、請求項１１に記載の受鋼鍋内のスラグ厚算出方法により算出されたスラグ厚に基づいて、スラグ中のＴ．Ｆｅを推定することを特徴とする転炉スラグ中のＴ．Ｆｅ推定方法である。
【００１９】
また本発明の請求項１３に係る発明は、請求項１１に記載の受鋼鍋内のスラグ厚算出方法により算出されたスラグ厚に基づいて、スラグ改質材の投入量を決定し、スラグ改質材の投入量を制御することを特徴とする転炉の操業方法である。
【００２０】
さらに本発明の請求項１４に係る発明は、転炉の出鋼口から流出する出鋼流を撮像するための可視カメラおよび赤外線カメラと、撮像画像の画像処理を行う画像処理手段と、該画像処理手段のデータに基づき出鋼流の流速およびスラグ幅を算出するスラグ流速算出手段およびスラグ幅算出手段と、それらに基づきスラグ流出量を算出するスラグ流出量算出装置と、該スラグ流出量算出装置で算出されたスラグ流出量から受鋼鍋内でのスラグ厚を算出するスラグ厚算出装置と、該スラグ厚算出装置で算出されたスラグ厚に基づいて、スラグ改質材の投入量を決定し、スラグ改質材の投入量を制御するスラグ改質材演算・制御装置と、を備えることを特徴とする転炉の操業装置である。
【発明の効果】
【００２１】
本発明は、転炉から受鋼する時に鍋に流出するスラグ量を定量化し、算出したスラグ厚によってスラグ中のＴ．Ｆｅを推定するとともに、スラグ厚にもとづいて、投入する改質材の量を決定・制御するようにしたので、改質材の適正化が可能となった。
【発明を実施するための最良の形態】
【００２２】
図１は、本発明に係るスラグ流出量計測装置を示す図である。同図において、１は転炉、２は出鋼口、３は受鋼鍋、４は溶鋼台車、５は溶鋼、６はスラグ、７は可視カメラ、８は赤外線カメラ、９は転炉制御装置、および１０はスラグ流出量算出装置をそれぞれ示す。転炉１で吹錬が終了した後、炉体を傾動して出鋼口２から溶鋼台車４上の受鋼鍋３へ、スラグ６が混入した溶鋼５を流し込んでいる様子を模式的に表している。転炉からの出鋼状態を、可視カメラ７と赤外線カメラ８という２種類のカメラで撮像し、これら撮像された画像を用いて、スラグ流出量算出装置１０では受鋼鍋３内のスラグ量の定量化演算を行うと共に、場合によっては演算結果に基づき改質用アルミの投入量の決定なども行う。転炉制御装置９は、転炉１における吹錬、出鋼といった一連の作業を制御する装置であり、例えば、出鋼開始・完了信号、スラグカットボール使用／不使用などといった信号をスラグ流出量算出装置１０へ送っている。
【００２３】
可視カメラ７は、出鋼流の流速算出用画像を取り込むためのカメラであり、対象により装置の仕様・撮影の条件は種々あるが一例を挙げれば、シャッタースピードは1/10000秒、1秒間当りのフレーム数は100枚である。また、赤外線カメラ８は、出鋼流のスラグと溶鋼の比率およびスラグ幅算出用画像を取り込むためのカメラであり、これも一例を挙げれば、カメラのフレーム数は、1秒間あたり30枚である。
【００２４】
図２は、本発明の計測処理のフローを示す図である。先ず、ステップ１００で処理を開始し、ステップ１０１で出鋼開始信号の受信を待つ。転炉制御装置９から出鋼開始を受信すると、ステップ１０２で赤外線カメラからのデータ取込みを開始する。赤外線カメラからの画像データ処理については、後述する。
【００２５】
ステップ１０３では、赤外線カメラ撮像範囲の画素の内、溶鋼に該当する輝度となる閾値以上の画素の数がある数（所定値）以上になったかどうかの判断を行う。これを満足すれば、前滓と呼ばれるスラグ流出が終わり本格的な溶鋼の出鋼開始として判断し、可視カメラ７による画像の撮影を開始する（ステップ１０４）。可視カメラによる測定は、予め設定した間隔およびピッチで行う。出鋼後半は、後滓の混入が始まるので、短いピッチで測定するようにするとよい。出鋼中に何回も撮影を行うのは、出鋼流の流速が、出鋼開始から出鋼終了までの間に経時変化するためである。経時変化する原因は、出鋼に伴って転炉炉内に存在する溶鋼量が減少し、炉内レンガ（出銑口）からの湯面高さが低くなるからである。スラグ流出量を算出する場合、スラグ量は、出鋼流の流速に比例するため、出鋼流の流速は重要なファクターとなっている。したがって、出鋼時間内で、なるべく多くの点で流速を測定する必要がある。より精密な計測が必要であれば、測定ピッチを短くして可視カメラによる測定を行うようにするとよい。
【００２６】
ステップ１０５では、以下に示すスラグの流速算出を行う。出鋼中のあるタイミングで可視カメラにより、例えば1回あたり100枚の画像を撮影する。撮影した連続する2枚の画像を用いて、1枚目の画像内に基準となる解析領域を設定する。そして、1枚目と2枚目の画像を用いて解析領域の正規化相関演算を行う。1枚目と2枚目で輝度の相関をとり、相関の最も大きい部分が1枚目で決定した解析領域と同じ領域を示していると考え、1枚目における解析領域の位置から2枚目における解析領域まで何画素分移動したかを計算する。その移動量に、画像中の1画素あたりの実際の距離を乗じ、移動距離を算出する。上の例では、画像間の撮影間隔が1/100秒であるため、さきほどの移動距離を100倍することで、出鋼流の流速（秒速）を計算することができる。この処理を画像100枚まで連続して行い、それらの値の平均値を、そのタイミングの流速として使用する。また、取り込みタイミング以外の点では、その点の前後の取り込みタイミングの流速を使って線形補間した値を流速として使用する。本発明では、出鋼流の流速をスラグの流速と同じとして扱っている。
【００２７】
ステップ１０６では、赤外線カメラ８による出鋼流中のスラグと溶鋼の比率およびスラグ幅算出を行う。処理の詳細を、図３に処理フローとして示す。先ず、ステップ２００で、画像データの取込みを行う。対象により異なるが、例えば、1秒間あたり30枚のフレームを取込む。次に、ステップ２０１で、画像データのそれぞれの画素を輝度によりデータを３値化する。すなわち、輝度の大中小によりそれぞれの画素が溶鋼、スラグおよび背景などその他で占められているかを判別するものである。
【００２８】
そして、ステップ２０２で、３値化された画素数をそれぞれカウントする。さらに、ステップ２０３で、（１）式にて表されるスラグと溶鋼の面積比a（0.0〜1.0）を計算する。
【００２９】
a  =  スラグ画素数／溶鋼画素数  ・・・・・（１）
次に、ステップ２０４でスラグ幅算出を行う。赤外線カメラによって得られる溶鋼幅をDとし、上記で求めたスラグと溶鋼の面積比aのまま、スラグを長さ方向に均等に並べたときのスラグ幅をd1とすると、次式（２）のように表される。
【００３０】
d1 = D×a    ・・・・・・・・・（２）
図４は、上記演算を模式的に表した図である。左端の画像データから、スラグと溶鋼の面積比a、およびスラグ幅 d1を求める様子を表している。図５は、図４の右端の図に示す溶鋼流のA−A断面を表す図である。先に求めたスラグ幅d1は、出鋼流の表面に見えている部分を表すに過ぎず、実際は、スラグが出鋼流内に埋もれていると考えられる。そこで、埋もれている部分の真のスラグ直径をd2とし、次式（３）のように表すものとする。
【００３１】
d2 = d1×k1    ・・・・・・・・・（３）
ここで、k1は、d1からd2に変換するためのパラメータである。以上が、赤外線カメラを用いた出鋼流のスラグと溶鋼の比率およびスラグ幅算出の処理手順である。
【００３２】
では、図２の処理フローに戻って説明を続ける。ステップ１０５のスラグの流速算出とステップ１０６のスラグ幅算出を受けて、最終的にステップ１０７でスラグ流量Q の算出を以下の（４）式に基づいて行う。
【００３３】
Q = （d2/2）2×π×v×T×k2      ・・・・・・・・・（４）
ここで、πは円周率、vは出鋼流の流速、Tは赤外線カメラのサンプリング周期、k2（＞0.0）は、溶鋼の密度が小さくなっている可能性があるため、それを補正するためのパラメータである。
【００３４】
転炉からの出鋼流は、受鋼鍋に落ちる途中で、常に空気を巻込んで落下しているので、空気を巻込んだ状態をカメラで撮影していることになっている。したがって、空気が巻込まれている分、溶鋼の幅が広がり、見た目よりも密度が小さくなっている。そこで、このような影響を防ぐために、空気の巻込みが少ないと考えられる出鋼口付近の溶鋼幅を、撮影領域内の出鋼流の幅から計算するようにする。また、スラグの流速算出も撮影領域内の流速を表しており、出鋼口付近の流速より速くなっており、以下に示すように出鋼口付近の流速に補正を行うようにする。以上のように、出鋼口付近の出鋼流の幅および流速を求めることにより、スラグ流量算出の精度が一段と向上する。
【００３５】
実際の測定では、出鋼口が必ずしも撮影できるとは限らず、出鋼口から受鋼鍋の間の途中部分が撮影される。この部分では、空気の巻き込みで溶鋼のかさ密度が小さくなっており、この部分の溶鋼幅と流速を用いると、出鋼量およびスラグ量が多く算出されてしまう。そこで、撮影画像内の溶鋼幅から、出鋼口付近の溶鋼幅を算出して、出鋼量およびスラグ量を計算する。以下、その手順を、図６を用いて説明する。
【００３６】
赤外線カメラで撮影した画像に基づき、画像内の異なる高さ（画像の上下方向で異なる位置）溶鋼幅基準点（予め設定された所定位置、図６中のａおよびｂの位置）を定め、ａおよびｂの部分の溶鋼幅を算出する。このａ、ｂ間の幅の変化量に基づいて、これを外挿して出鋼口ｃでの出鋼流の幅を算出する。なお、この計算の結果、出鋼口ｃでの出鋼流の幅が所定の値（例えば、出鋼口の径）以下となった場合は、所定の値に設定し直す。
次に、出鋼流の流速については、可視カメラによる撮像データを用いて、ａ、ｂ間の所定位置での流速Ｖａｂを算出する。そして、以下の（５）式により、出鋼口付近の流速Ｖｃを算出する。
【００３７】
Ｖｃ＝（Ｖａｂ２−２ｇｈ）1/2    ・・・・・・・・・（５）
ここで、ｇは重力加速度、ｈは先に流速を求めた所定位置から出鋼口までの高さを表す。
処理フローを示す図２に戻り、ステップ１０８にて、出鋼終了信号を受信すると、ステップ１０９に行き処理を終了するが、それまでは、ステップ１０５および１０６に戻り、スラグ流量等の演算を所定の周期で繰返す。
【００３８】
出鋼末期に、スラグの受鋼鍋への流出を最小限にするために、スラグカットボールと呼ばれる、スラグと溶鋼の中間比重のもので形成される球状物体を使用することがある。通常出鋼時およびスラグカットボールを使用したときの出鋼流の状態を、図７に示す。図中、２は出鋼口、１３は溶鋼（スラグが混入している状態も含む）、１１は炉体鉄皮、および１２はスラグカットボールをそれぞれ表す。
【００３９】
通常のスラグカットボールを使用していない状態（ａ）では、溶鋼１３は、必然的に出鋼口２のレンガの幅と同じ幅で流れ出るが、スラグカットボールを使用した場合（ｂ）、出鋼口２がスラグカットボール１２によって完全ではないが、閉塞状態になるため、通常状態のように出鋼口全体から溶鋼が出鋼されず、出鋼口とスラグカットボールの隙間から溶鋼が流出するようになる。計測画像上では、出鋼流の幅は変らないが、中身のない中空円柱形となっているので、通常状態と同じスラグ算出モデルを使用すると、結果的にスラグ量が多く見積もられてしまう。そこで、さきほど述べたパラメータk2をスラグカットボール使用タイミング（例えば、転炉制御装置９からスラグカットボール使用開始の信号を受信するなど）から、出鋼開始から使っていたパラメータ値よりも小さな値に変化させることで、見た目の密度を小さくし、溶鋼形状が中空になっている出鋼流の状態をモデル化する。
【００４０】
上述したパラメータk1、k2のチューニングは、スラグ厚の実測値と本装置によって算出したスラグ厚（スラグ流出量を受鋼鍋の断面積で割り、厚さに換算）を比較して行う。スラグ厚の実測値の測定方法は、転炉から出鋼された溶鋼が入れられた受鋼鍋が次の製造プロセスである真空脱ガス設備に到着したときに、受鋼鍋の溶鋼に対して、オペレータが金属のパイプを差込み、差し込まれた金属性パイプに付着したスラグの幅の測定値をスラグ厚の実測値としている。
【００４１】
図８は、受鋼鍋内のスラグの厚みについて、本発明に基づく演算結果と、RH終了時のオペレータによる実測値との比較を行った一例を示した図である。図から、両者には良い相関が得られていることが分かる。このように、RH終了時のオペレータによる実測でした把握できなかったスラグ厚を、操業途中にリアルタイムに定量化できるようになった。
【００４２】
さらに、発明者らは、スラグ厚演算値とスラグ中のT.Fe(重量％)との関係を数１００点に上る操業データにて詳細に調査した。ここでスラグ中のT.Feとは、TotalFe（トータル鉄）と呼ばれているものであり、スラグ中の全ての鉄酸化物（FeO、Fe2O3など）の鉄分の合計値であり、RH終了後の成分分析により測定を行っている。図９は、スラグ厚演算値とスラグ中のT.Feとの関係を調べた一例を示す図である。両者にはバラツキはあるものの、スラグ厚が増せば、スラグ中のT.Feも増加するという両者に相関があることが確認できる。
【００４３】
転炉操業では、スラグ中のT.Fe 値を低め（例えば、7%以下）かつ一定に保つことが望まれている。転炉におけるAl改質反応は、以下の式（６）に示すものである。
３ＦｅＯ＋２Ａｌ→３Ｆｅ＋Ａｌ２Ｏ３・・・・・・（６）
改質Alが多い場合には、上記反応が進みＦｅ発生量が多くなり、逆に改質Alが少ない場合には、上記反応が進まずＦｅ発生量が少なくなると考えられる。
【００４４】
このこと及びスラグ厚演算値とスラグ中のT.Feとの調査結果から、スラグ厚が厚いと計測された場合には、T.Feが高いことを示しているので、改質Al投入量が過多である操業状態と判定し、Al改質剤の投入量を減らすようにする。また逆に、スラグ厚が薄いと計測された場合には、T.Feが低いことを示しているので、改質Al投入量が不足している操業状態と判定し、Al改質剤の投入量を増やす操業アクションを行う。図１０は、上述の本発明による操業方法を、模式的に示した図であり、楕円実線で示したスラグ厚が薄い又は厚い領域の操業を、それぞれT.Feが適正な楕円破線で示した領域の操業への操業アクションを示している。
【００４５】
これまでオペレーターによるスラグ厚目視測定に頼っていたため、安全サイドの操業を行う必要から、過剰投与してきたスラグ改質用アルミを適正に投与することができるようになった。
【００４６】
なお、本発明によるスラグ厚演算値にもとづいて、ＲＨ終了時のＴ．Ｆｅを決定する場合には、操業条件をいくつかのグループに分類して、それらのＴ．Ｆｅの実績値と算出したスラグ厚との相関を予め求めておき、最小自乗法等によって検量線を予め決定するようにしておけばよい。
【図面の簡単な説明】
【００４７】
【図１】本発明に係るスラグ流出量計測装置を示す図である。
【図２】本発明の計測処理のフローを示す図である。
【図３】スラグと溶鋼の比率およびスラグ幅算出の処理フローを示す図である。
【図４】スラグ幅演算までを模式的に表した図である。
【図５】出鋼流断面を模式的に表した図である。
【図６】出鋼口での溶鋼幅および流速の算出を説明する図である。
【図７】通常出鋼時およびスラグカットボールを使用したときの出鋼流の状態を模式的に示す図である。
【図８】本発明を用いた受鋼鍋内のスラグ厚み測定結果の一例を示す図である。
【図９】スラグ厚演算値とスラグ中のT.Feとの関係を調べた一例を示す図である。
【図１０】本発明による操業方法を、模式的に示した図である。
【符号の説明】
【００４８】
１    転炉
２    出鋼口
３    受鋼鍋
４    溶鋼台車
５    溶鋼
６    スラグ
７    可視カメラ
８    赤外線カメラ
９    転炉制御装置
１０  スラグ流出量算出装置
１１  炉体鉄皮
１２  スラグカットボール
１３  溶鋼（スラグが混入している状態も含む）
【図１】
2006144114.tif 000003
【図２】
2006144114.tif 000004
【図３】
2006144114.tif 000005
【図４】
2006144114.tif 000006
【図５】
2006144114.tif 000007
【図６】
2006144114.tif 000008
【図７】
2006144114.tif 000009
【図８】
2006144114.tif 000010
【図９】
2006144114.tif 000011
【図１０】
2006144114.tif 000012